(57)【特許請求の範囲】
【請求項１】
少なくとも線状低密度ポリエチレンからなるラミネート層と、ポリプロピレン７０〜９０重量％と線状低密度ポリエチレン３０〜１０重量％とを混合した重合体混合物からなり、押し出しラミネートすることより得られた中間層と、ポリプロピレンからなるヒートシール層とからなるポリオレフィン積層体であって、該ポリオレフィン積層体のヒートシール層同士をヒートシールしたポリオレフィン積層体のヒートシール部をＴ型剥離して連続的に強度を測定したときの破壊強度曲線が初期山部とそれに続く平坦部を持ち、山部の破壊強度の最大値（Ａ）が５００〜１５００ｇ／１５ｍｍ、それに続く平坦部の破壊強度の値（Ｂ）が１００〜５００ｇ／１５ｍｍであり、山部の破壊強度の最大値（Ａ）と平坦部の破壊強度の値（Ｂ）との破壊強度の差（Ａ−Ｂ）が４００〜１１００ｇ／１５ｍｍであることを特徴とする易開封性ポリオレフィン積層体。
【請求項２】
線状低密度ポリエチレンのメルトインデックスが１〜１０ｇ／１０分であることを特徴とする請求項１記載の易開封性ポリオレフィン積層体。
【請求項３】
ポリプロピレンの密度が０．８８０〜０．９１０ｇ／ｃｍ３であることを特徴とする請求項１又は２記載の易開封性ポリオレフィン積層体。
【請求項４】
熱可塑性重合体からなる基層の少なくとも一方の面に請求項１、２又は３記載のポリオレフィン積層体をヒートシール層が表面側となるように積層されてなることを特徴とする易開封性包装材料。
【請求項５】
基層がポリエステル二軸延伸フィルムであることを特徴とする請求項４記載の易開封性包装材料。
【発明の詳細な説明】
【０００１】
【発明の属する技術分野】
本発明は、易開封性ポリオレフィン積層体及び該ポリオレフィン積層体を低融点フィルム層とした包装材料に関し、特に、該包装材料を用いた包装袋のヒートシール部を開封するに際し、強い抵抗感がなく、易開封感が良好で、スムーズに開封することができる易開封性ポリオレフィン積層体及び該ポリオレフィン積層体を低融点フィルム層とした包装材料に関するものである。
【０００２】
【従来の技術】
従来から、食品、特にスナック菓子、米菓類、即席ラーメン、嗜好品、穀物などの乾燥食品は、その多くがポリオレフィンフィルム層を低融点フィルム層とし、ポリエステルフィルム、ポリアミドフィルム、ポリプロピレンフィルムなどを基層とした包装材料により包装されている。しかし、これらの包装材料を用いた包装袋や物品の外装は、その開封時の破壊強度が高いために老人、子供の力では簡単に開封できない包装袋や物品の外装があり、また、さらに力を入れて開封したときに、その勢いが強いため内容物が包装袋や物品の外装から一度に飛び出し、飛散することがある。このため、上記のポリオレフィン層を低融点フィルム層とした包装材料による食品などの包装袋や物品の外装については、開封の容易性を調整する手段としてラミネート強度を調整する手段が取られているが、ラミネート強度を特定の範囲に調節することは工業生産上難しい、という問題点があった。
【０００３】
【発明が解決しようとする課題】
本発明は、上記従来のポリオレフィン積層体及び該積層体を低融点フィルム層とした包装材料の有する問題点を解決し、強い抵抗感がなく開封感が良好な、手でスムーズに開封することができる、易開封性のポリオレフィン積層体及び該ポリオレフィン積層体を低融点フィルム層として用いた開封性の優れた包装材料を提供することを目的とする。
【０００４】
【課題を解決するための手段】
上記目的を達成するため、本発明の易開封性ポリオレフィン積層体は、少なくとも線状低密度ポリエチレンからなるラミネート層と、ポリプロピレン７０〜９０重量％と線状低密度ポリエチレン３０〜１０重量％とを混合した重合体混合物からなり、押し出しラミネートすることより得られた中間層と、ポリプロピレンからなるヒートシール層とからなるポリオレフィン積層体であって、該ポリオレフィン積層体のヒートシール層同士をヒートシールしたポリオレフィン積層体のヒートシール部をＴ型剥離して連続的に強度を測定したときの破壊強度曲線が初期山部とそれに続く平坦部を持ち、山部の破壊強度の最大値（Ａ）が５００〜１５００ｇ／１５ｍｍ、それに続く平坦部の破壊強度の値（Ｂ）が１００〜５００ｇ／１５ｍｍであり、山部の破壊強度の最大値（Ａ）と平坦部の破壊強度の値（Ｂ）との破壊強度の差（Ａ−Ｂ）が４００〜１１００ｇ／１５ｍｍであることを特徴とする。
【０００５】
上記の構成からなる本発明の易開封性ポリオレフィン積層体は、強い抵抗感がなく、易開封性が良好で、手でスムーズに開封することができる。
【０００８】
また、この場合、ポリオレフィン積層体を構成する線状低密度ポリエチレンのメルトインデックスが１〜１０ｇ／１０分であることができる。
【０００９】
また、この場合、ポリオレフィン積層体を構成するポリプロピレンの密度が０．８８０〜０．９１０ｇ／ｃｍ3であることができる。
【００１０】
また、本発明の易開封性包装材料は、熱可塑性重合体からなる基層の少なくとも一方の面に前記ポリオレフィン積層体をヒートシール層が表面側となるように積層されてなることを特徴とする。
【００１１】
上記の構成からなる易開封性包装材料は、これを用いた包装袋や物品の外装として優れた包装適性を有し、通常は密封性を確保しているが開封するときは開封感が良好な易開封性を有する。
【００１２】
また、この場合、基層がポリエステル二軸延伸フィルムからなる層であることができる。
【００１５】
【発明の実施の形態】
以下、本発明の易開封性ポリオレフィン積層体及び包装材料の実施の形態を説明する。
【００１６】
本発明の易開封性ポリオレフィン積層体を形成するポリオレフィンからなる二層以上の層を構成するポリオレフィンは、例えば、エチレン、プロピレン、ブテン、ヘキセン−１、ヘプテン−１、４−メチルペンテン−１などの単独重合体、ランダム共重合体、ブロック共重合体又はこれら重合体の混合物などであって、各層は無延伸フィルムである他、一軸延伸又は同時若しくは逐次二軸延伸されたフィルムであってもよい。また、本発明の易開封性ポリオレフィン積層体は、二層又は三層以上のポリオレフィンからなる層によって形成されており、その一方の表面層はラミネート層を形成してポリエステルフィルムやポリアミドフィルムからなる基層と積層するときのラミネート面となり、他方の表面はフィルム同士をヒートシールする際のヒートシール層である。さらに、ポリオレフィン積層体は、上記二層に加えて中間層を含めた三層構造であってもよい。
【００１７】
この場合、ヒートシール層を形成するポリオレフィンは、好ましくは、ポリプロピレン、特に、密度０．８８０〜０．９１０ｇ／ｃｍ3のポリプロピレンが用いられる。ここで、ポリプロピレンとは、プロピレン単独重合体のほか、プロピレンを主構成単位とし、他のオレフィンを共重合単位としたプロピレン共重合体を云う。上記のポリプロピレンを用いることにより、ヒートシール層は適度な外部からの力により開封時に５００〜１５００ｇ／１５ｍｍの破壊強度でスムーズに開封の操作を開始することができる。ここで、ポリプロピレンの密度が０．８８０ｇ／ｃｍ3未満の場合、ヒートシール層表面にブロッキングが発生しやすくなり、積層体の取扱い性が悪くなる。また、ポリプロピレンの密度が０．９１０ｇ／ｃｍ3を越える場合、ヒートシール層の低温ヒートシール性が不足する傾向になる。
【００１８】
また、ラミネート層を形成するポリオレフィンは、好ましくは、線状低密度ポリエチレン、特に、メルトインデックス１〜１０ｇ／１０分の線状低密度ポリエチレンから形成される。線状低密度ポリエチレンを用いることにより、ポリオレフィン積層体の接着強度が強くなり、かつ、線状低密度ポリエチレン層自体は破断されにくいので線状低密度ポリエチレン層とヒートシール層との界面又は線状低密度ポリエチレン層と中間層との界面で層間剥離することになる。そして、易開封性ポリオレフィン積層体を包装体のヒートシール部として用いたときに、１００〜５００ｇ／１５ｍｍの低い剥離強度で開封することができる。そして、開封開始時には、前記ヒートシール層又はヒートシール層と中間層の２層を破断するために比較的高い強度が必要であり、不用意に開封されてしまうようなことがないばかりでなく、かつ、開封感が優れたものとなる。ここで、線状低密度ポリエチレンのメルトインデックスが１ｇ／１０分未満の場合、フィルムの生産が困難になる。また、線状低密度ポリエチレンのメルトインデックスが１０ｇ／１０分を越える場合はフィルムのブロッキングが発生しやすくなり積層体の取扱い性が悪くなる。
【００１９】
また、好ましくは、ヒートシール層とラミネート層との間に中間層を設けて、ヒートシール層と共に中間層が開封初期に破断される構造としておくことにより、ヒートシール時に溶融する層はヒートシール層だけであってこの部分は厚さ、形状が変形するが、開封物の初期引張り時の力により破壊される部分をヒートシール層と中間層の２層にすると、包装袋や物品の外装を開封する際に一定範囲の力で安定して初期の破壊を行うことができる。そして、ヒートシール層と中間層との２層を破断する力を５００〜１５００ｇ／１５ｍｍの破壊強度とすることが好ましい。
【００２０】
また、ポリオレフィン積層体のヒートシール層面同士をヒートシールしたポリオレフィン積層体のヒートシール部をＴ型剥離したときの破壊強度曲線が初期山部とそれに続く平坦部を持ち、初期山部の破壊強度の最大値が５００〜１５００ｇ／１５ｍｍ、好ましくは７００〜１２００ｇ／１５ｍｍ、それに続く平坦部の破壊強度が１００〜５００ｇ／１５ｍｍ、好ましくは１００〜３００ｇ／１５ｍｍであり、かつ、山部の破壊強度の最大値（Ａ）と平坦部の破壊強度の値（Ｂ）との破壊強度の差（Ａ−Ｂ）は好ましくは４００〜１１００ｇ／１５ｍｍである。これは具体的には、ポリオレフィン積層体のヒートシール層面同士をヒートシールしたポリオレフィン積層体のヒートシール部をＴ型剥離したときの破壊強度曲線の山部の破壊強度の最大値は、ヒートシール層ないしヒートシール層と中間層の２層を破断する力（破壊強度）の最大値と一致し、上記破壊強度曲線の平坦部の破壊強度の値は、ラミネート層と中間層との界面が剥離する剥離強度（中間層がない場合はラミネート層とヒートシール層との界面が剥離する剥離強度）の値に一致する。
【００２１】
本発明の包装材料の破壊強度曲線は、図２のようにＴ型剥離開始後にヒートシール層ないしヒートシール層と中間層の２層が破壊されることによる急な立ち上がりにより山部を形成し、しばらく後で平坦部が現れる。なお、Ａが山部を、Ｂが平坦部を、それぞれ表わす。
【００２２】
ヒートシールされた包装体を開封するときの感触は、山部の破壊強度の最大値とそれに続く平坦部の破壊強度の絶対値とその値の差に関係がある。Ａの値は５００〜１５００ｇ／１５ｍｍ、Ｂの値は１００〜５００ｇ／１５ｍｍであれば開けやすいと感じる。特にその差（Ａ−Ｂ）が４００〜１１００ｇ／１５ｍｍであるのが好ましい範囲である。
【００２３】
ヒートシールされた包装体を開封するときの感触は、山部の破壊強度の最大値とそれに続く平坦部の破壊強度の絶対値とその値の差に関係がある。Ａの値は５００〜１５００ｇ／１５ｍｍ、Ｂの値は１００〜５００ｇ／１５ｍｍ、その差（Ａ／Ｂ）が０〜１４００ｇ／１５ｍｍであれば開けやすいと感じる。
【００２４】
易開封性ポリオレフィン積層体の総厚みは限定するものではないが、通常１５〜１００μｍの範囲である。また、ラミネート層（Ｒ層）の厚みは通常２〜９８μｍ、ヒートシール層（Ｈ層）の厚みは通常２〜９８μｍ、またその比（ラミネート層の厚み／ヒートシール層の厚み）は通常０．１〜１０の範囲である。また、中間層（Ｍ層）を有する場合はラミネート層の厚みは通常２〜５０μｍ、中間層の厚みは通常１１〜９６μｍ、ヒートシール層の厚みは通常２〜５０μｍ、また、それらの比｛ラミネート層の厚み／（中間層の厚み＋ヒートシール層の厚み）｝は通常０．１〜１０の範囲である。
【００２５】
易開封性ポリオレフィン積層体は、例えば、Ｒ層、Ｍ層、Ｈ層を形成する溶融重合体をそれぞれ別々にＴダイから押出し、冷却ロール上で順次積層する方法、あるいは予めフィルム状に形成した任意の一層に他の層を押出しラミネートする方法など任意の公知の方法を適宜採用することができる。また、Ｔダイ成形法の場合にはドラフト率を、例えば、１〜１０％の範囲から、樹脂混合の温度は、例えば、１５０〜３００℃の範囲から選択する。
【００２６】
易開封性ポリオレフィン積層体は、他素材と積層して包装材料を形成する。この場合、包装材料を形成する他素材は熱可塑性重合体からなる基層であるのが好ましい。熱可塑性重合体からなる基層は、熱可塑性重合体を溶融押出しして、必要に応じ、長手方向及び／又は幅方向に延伸、冷却、熱固定を施したフィルムであり、熱可塑性重合体としては、ポリエチレン、ポリプロピレン等のポリオレフィン、ポリエチレンテレフタレート、ポリエチレン−２、６−ナフタレート、ポリブチレンテレフタレートなどのポリエステル、ナイロン６、ナイロン４６、ナイロン６６、ナイロン１２等のポリアミド、ポリ塩化ビニル、ポリ塩化ビニリデン、ポリビニルアルコールなどが挙げられる。これらの熱可塑性重合体は、他の熱可塑性重合体を少量共重合をしたり、ブレンドしたりしてもよい。上記基層は、一軸延伸フィルム、二軸延伸フィルムであってもよく、また、ガスバリヤー性を有するフィルムを含有してもよく、これにより包装体のガスバリヤー性や耐熱性を向上させることができる。
【００２７】
本発明の易開封性ポリオレフィン積層体を用いた包装材料は易開封性が包装時のヒートシール温度に影響されにくく、包装体の内容物の漏れ、破袋が生じにくい。
【００２８】
以下、実施例によって本発明を具体的に説明する。なお、本発明において用いた特性値は次の測定法による。
【００２９】
「破壊強度」
２軸延伸ポリプロピレンフィルム２０μｍとアルミ蒸着ポリエステルフィルム１２μｍのポリエステル面側とを溶融した低密度ポリエチレンにより押出ラミネート（低密度ポリエチレン層の厚み１３μｍ）を行い、さらに易開封性ポリオレフィン積層体（１８μｍ）のラミネート層側とアルミ蒸着ポリエステルフィルムのアルミ層側とを溶融した低密度ポリエチレンにより押出ラミネート（低密度ポリエチレン層の厚み１３μｍ）を行い５層ラミネート品を得る。５層ラミネート品からなる包装材料は２軸延伸ポリプロピレンフィルム／低密度ポリエチレン／アルミ蒸着ポリエステルフィルム／低密度ポリエチレン／易開封性ポリオレフィン積層体の構成になり、易開封性ポリオレフィン積層体のヒートシール層側がヒートシール面になる。得られた５層ラミネート品からなる包装材料の易開封性ポリオレフィン積層体のヒートシール層面同士を合わせて、温度１７０℃・圧力２ｋｇ／ｃｍ2・時間１秒の条件でヒートシールを行い、ヒートシール部を１５ｍｍ幅にサンプリングしたのち、剥離速度２００ｍｍ／分でＴ型剥離を行い、長さ方向に連続的に強度を測定し、グラフを画いた。ここで、連続的に測定するとは、試料の両端を引張りながら、引張り長さとそのときの破壊強度を記録することをいい、記録については、レコーダー、プリンター、また、磁気記録媒体など何を用いてもよい。
【００３０】
「易開封感」
５層ラミネート品からなる包装材料を用いピロー包装機で袋を作り、その袋の開けやすさを２０〜５０才台の成人１０人に開封させ、判断した結果を用いた。１０人中８人以上が開けやすいとしたものを○、１０人中３人以上が開けにくいとしたものを×とした。
【００３１】
「耐破袋性」
５層ラミネート品からなる包装材料を用いピロー包装機で１９０×２７５ｃｍの袋を作り、その袋に空気を１００ｃｃ入れてから袋上に６０ｋｇの重量物を載せた。１０袋を製造し、いずれの袋も瞬時には破れなかったものを○、１袋でも瞬時に破れたものを×とした。
【００３２】
（実施例１）
ラミネート層を形成するための線状低密度ポリエチレンフィルム（厚み４．５μｍ、出光石油社製、商品名１０１８ＣＮ）（メルトインデックス８．０ｇ／１０分）とヒートシール層を形成するためのポリプロピレンフィルム（厚み４．５μｍ、住友化学社製、商品名ＦＬ８２１）（密度０．９０ｇ／ｃｍ3）とを、ポリプロピレン（密度０．９０ｇ／ｃｍ3）９０重量％、線状低密度ポリエチレン（メルトインデックス８．０ｇ／１０分）１０重量％との混合溶融体の押出しにより押出しラミネート（中間層の厚み９．０μｍ）を行い、ポリオレフィン積層体（合計１８μｍ）を得た。
【００３３】
（比較例１）
実施例１において、ラミネート層を形成する線状低密度ポリエチレンフィルムに代えてプロピレン系共重合体（厚み４．５μｍ、住友化学社製、商品名ＦＬ７０１３）（密度０．９０ｇ／ｃｍ3）を用いた他は同様にしてポリオレフィン積層体（合計１８μｍ）を得た。
【００３４】
（比較例２）
実施例１において、中間層を形成する重合体をポリプロピレン１００％に、ラミネート層を形成する線状低密度ポリエチレンフィルムの厚さを１６．０μｍ、中間層＋ヒートシール層の合計厚みを２．０μｍとした他は同様にしてポリオレフィン積層体（合計１８μｍ）を得た。
【００３５】
（比較例３）
実施例１において、ラミネート層を形成する線状低密度ポリエチレンフィルム（出光石油社製、商品名１０１８ＣＮ）の厚さを２．０μｍとし、中間層を形成する重合体の割合をポリプロピレン９５重量％、線状低密度ポリエチレン５重量％とした他は同様にしてポリオレフィン積層体を得た。
【００３６】
実施例１、比較例１〜３で得られたポリオレフィン積層体をそれぞれ破壊強度を測定するための積層加工を行い、包装材料を得て破壊強度を測定した。また、得られた上記包装材料を用いピロー包装機で袋を製造して易開封感と耐破袋性を測定した。評価結果を表１に示す。
【００３７】
【表１】
0004300648.tif 000002
【００３８】
【発明の効果】
本発明の易開封性ポリオレフィン積層体及び包装材料によれば、強い抵抗感がなく開封感が良好な、手でスムーズに開封することができる、易開封性のポリオレフィン積層体及び該ポリオレフィン積層体を低融点フィルム層として用いた開封性の優れた包装材料を得ることができる。
【図面の簡単な説明】
【図１】本発明の易開封性ポリオレフィン積層体及び包装材料の積層構造の例を示す図である。
【図２】本発明の易開封性ポリオレフィン積層体の破壊強度曲線である。
【図３】本発明の易開封性ポリオレフィン積層体のヒートシール部破壊時の拡大部分図である。
【符号の説明】
１    ポリオレフィン積層体
１１  ヒートシール層
１２  中間層
１３  ラミネート層
２    基層
３    易開封性包装材料
４    破壊部分
５    剥離部分
ａ    山部
ｂ    平坦部
【図１】
0004300648.tif 000003
【図２】
0004300648.tif 000004
【図３】
0004300648.tif 000005